(57)【要約】  この発明は、共有押出し成形された２つの層ＡおよびＢからなり、層Ｂが０．１ないし１０μｍの網目幅をもったフリース状の構造を有し、層Ａは細孔構造を有してなる中空繊維膜に関する。本発明はさらに前記の膜の製造方法ならびにその適用に関する。【選択図】図４
2010525932.tif 000002
【特許請求の範囲】
【請求項１】
共有押出し成形された２つの層ＡおよびＢからなり、層Ｂが０．１ないし１０μｍの網目幅をもったフリース状の構造を有し、層Ａは細孔構造を有してなる中空繊維膜。
【請求項２】
層Ａがそれぞれ異なった多孔度を有する少なくとも３つの帯域Ａ１、Ａ２、Ａ３から形成されることを特徴とする請求項１記載の中空繊維膜。
【請求項３】
帯域Ａ１が層Ａの表面を形成するとともに０．７ないし２μｍの平均細孔大からなる細孔を有することを特徴とする請求項２記載の中空繊維膜。
【請求項４】
帯域Ａ３が層Ｂに隣接するとともに層Ｂに向かって細孔大が漸増するような細孔大階調を層Ｂに向かって有することを特徴とする請求項３記載の中空繊維膜。
【請求項５】
帯域Ａ２は帯域Ａ１と帯域Ａ３の間に配置され２００ｎｍ超の細孔大を有することを特徴とする請求項４記載の中空繊維膜。
【請求項６】
中空繊維膜の内径が２８０ないし４００μｍであることを特徴とする請求項５記載の中空繊維膜。
【請求項７】
中空繊維膜の総壁厚が４０ないし８０μｍであることを特徴とする請求項６記載の中空繊維膜。
【請求項８】
層Ａ対層Ｂの層厚比が４：１ないし６：１であることを特徴とする請求項７記載の中空繊維膜。
【請求項９】
層Ａおよび層Ｂのいずれもが少なくとも２つのポリマーの混合物からなることを特徴とする請求項８記載の中空繊維膜。
【請求項１０】
ポリマーはポリスルホン（ＰＳ）、ポリビニルピロリドン（ＰＶＰ）、ポリエーテルスルホン（ＰＥＳ）、ポリエーテルイミド（ＰＥＩ）、ポリアミド（ＰＡ）、ポリカーボネート（ＰＣ）、ポリスチロール（ＰＳ）、ポリメチルメタクリレート（ＰＭＭＡ）、ポリフッ化ビニリデン（ＰＶＤＦ）、ポリアクリロニトリル（ＰＡＮ）、ポリイミド（ＰＩ）、ポリスルホン（ＰＳＵ）および／またはポリウレタン（ＰＵ）から選択することを特徴とする請求項９記載の中空繊維膜。
【請求項１１】
層Ａおよび層Ｂの原料がポリスルホン（ＰＳ）とポリビニルピロリドン（ＰＶＰ）の混合物であることを特徴とする請求項１０記載の中空繊維膜。
【請求項１２】
完成した膜中の自由な残留ポリビニルピロリドンの溶出性成分比率が５ｍｇ／膜面積０．６ｍ２未満であることを特徴とする請求項１１記載の中空繊維膜。
【請求項１３】
中空繊維膜のＬＤＬふるいわけ係数が０．９超であることを特徴とする請求項１２記載の中空繊維膜。
【請求項１４】
（ａ）２つの紡糸材料溶液ＡおよびＢを生成して、その際に紡糸材料溶液Ａの粘度が紡糸材料溶液Ｂの粘度よりも高くなるようにし、
（ｂ）沈殿槽の温度を７０℃超に設定し、
（ｃ）中空繊維ノズルを介して両方の紡糸材料溶液ＡおよびＢを内部沈殿剤と接触させ、
（ｄ）中空繊維膜を沈殿させる、
ステップからなる請求項１ないし１３のいずれかに記載の中空繊維膜の製造方法。
【請求項１５】
紡糸材料溶液Ａの粘度が８０００ないし１５０００ｍＰａ・ｓの範囲にあることを特徴とする請求項１４記載の方法。
【請求項１６】
紡糸材料溶液Ａが１５ないし３５％のポリスルホンと４ないし８％のポリビニルピロリドンと残りの成分としての沈殿剤を含有することを特徴とする請求項１５記載の方法。
【請求項１７】
紡糸材料溶液Ｂの粘度が１０００ｍＰａ・ｓ未満であることを特徴とする請求項１４ないし１６のいずれかに記載の方法。
【請求項１８】
紡糸材料溶液Ｂが８ないし１４％のポリスルホンと３ないし６％のポリビニルピロリドンと残りの成分としての溶媒を含有することを特徴とする請求項１７記載の方法。
【請求項１９】
紡糸速度が２００ないし４００ｍｍ／ｓとなることを特徴とする請求項１４ないし１８のいずれかに記載の方法。
【請求項２０】
紡糸ブロックの温度を５０ないし９０℃に設定することを特徴とする請求項１９記載の方法。
【請求項２１】
沈殿剤はジメチルアセトアミドと水の混合物であることを特徴とする請求項２０記載の方法。
【請求項２２】
ナノ濾過ならびに限外濾過分野における分離プロセスのための請求項１ないし１３のいずれかに記載の中空繊維膜の適用。
【請求項２３】
血液透析、血液透析濾過、ならびに血液濾過のための請求項１ないし１３のいずれかに記載の膜の適用。
【発明の詳細な説明】
【技術分野】
【０００１】
この発明は中空繊維毛細管膜とその製造方法、ならびに特に血漿交換療法における適用に関する。
【背景技術】
【０００２】
多様な成分からなる毛細管膜は特に透析技術あるいは血漿交換療法における適用が増加していることが知られている。透析技術における膜、特に毛細管膜の使用および製造は、例えば２００４年クルワー社発行のヘール氏等による「腎臓機能の代替」第５版の第７０９ないし７２４頁中におけるサムトレーベン氏およびライソート氏の論文中に記載されている。
【０００３】
国際公開第９６／３７２８２号パンフレットには、５００ないし５０００００ダルトンのカットオフ値を有する分離層と保護層と液体透過性に影響を与える層とからなる特に血液透析用の膜が記載されており、その際分離境界と液体透過性は互いに独立して設定することができる。しかしながら、個々の層内で異なった細孔大を有する膜の構造は極めて高コストである。
【０００４】
欧州特許出願公開第１５４７６２８号Ａ１明細書には血漿浄化膜ならびに血漿浄化システムが記載されており、特に血漿浄化に際しての強い負荷のための膜の破損耐久性に関しての固有物理特性について記述されている。これは特にタンパク質および免疫グロブリン透過性に関するものである。その際にスポンジ構造の膜内に細孔大の階調が設定され、そこで膜の外側の表面上には内側表面に比べて大きな細孔大が存在する。
【０００５】
米国特許第６，５６５，７８２号明細書は、ポリビニルピロリドン等の親水性のポリマーを有するスルホンポリマーのコバルト沈殿によって得られる高い表面多孔性を有する人工ポリマーマイクロ濾過膜材料に関する。この膜においては、小径細孔の膜の使用のため血液細胞への圧力によってその血液細胞の破壊が生じる危険性があるため、特に血液の細胞質の成分の血漿相からの分離に関して問題が生じる。
【０００６】
この種の毛細管膜を製造するために大抵いわゆる中空繊維ノズルが使用される。これらおよびその他の中空繊維膜の製造技術についての概要が１９９６年クルワー社発行のＭ．マルダー氏による「薄膜技術の基礎原理」第２版の第７１ないし９１頁に開示されている。
【０００７】
中空繊維ノズルによる中空繊維膜の製造に際して中空繊維膜はいわゆる沈殿スピンプロセスによって製造され、その際析出されるポリマーはノズル構成の環状間隙から流出し、一方沈殿剤は中央の沈殿剤流出口から流出する。
【０００８】
前記の中空繊維ノズルは例えば独国特許出願公開第１０２１１０５１号Ａ１明細書に開示されている。
【０００９】
現行の技術の典型的な血漿交換フィルタは大抵例えばポリプロピレン、ポリスルホン等からなる疎水性の膜を含んでいる。
【００１０】
それらの疎水性の膜は水によって浸漬させることができないため、それらの膜を含んだフィルタは通常水圧をかけて親水化される。それによってその後の血液処理のために細孔内の全ての気泡が排除され従って血液循環内に侵入することがないように保持される。それらの疎水性の中空繊維膜を有するフィルタモジュールは水を充填して顧客および患者に納品しなければならないことが問題である。原材料費および管理費ならびにその種の充填されたモジュールの無菌性を保持する困難性が解決しなければならない課題である。
【００１１】
既知の血漿膜の問題点は、大きなリポタンパク質に対する低い透過性、ならびに膜内外圧力差、すなわち膜壁上に付着し細孔開口部上に接合している血液細胞に作用する負圧による血液細胞の圧力誘導破壊である。細孔大が小さいほど特定の膜内外圧力差（ＴＭＰ）について細孔大に比べて大きな血液細胞の該当する血液細胞部分に作用する圧力差が高くなる。そのような場合、該当する血液細胞の部分に作用する圧力が血液細胞壁を破壊するほど高くなりその結果溶血が生じることがしばしば確認されている。そのため、血液側の膜壁上に可能な限り高い多孔性を形成しそれによって血液細胞壁に対する負の圧力作用をより大きな血液壁の領域に分散させることが試みられている。
【００１２】
従来の技術によって知られている膜のリポタンパク質に対する低い透過性のため特に高脂血症血液の濾過に際してふるい係数の低下によって困難が生じる。疎水性の血漿膜は血液処理に際してしばしば処理中に相互作用によって非極性の血液脂質と混合されるという不要な特性を示す。そのため血液処理の間にしばしばふるい係数の低下が観察される。
【先行技術文献】
【特許文献】
【００１３】
【特許文献１】国際公開第９６／３７２８２号パンフレット
【特許文献２】欧州特許出願公開第１５４７６２８Ａ１号明細書
【特許文献３】米国特許第６，５６５，７８２号明細書
【特許文献４】独国特許出願公開第１０２１１０５１Ａ１号明細書
【非特許文献】
【００１４】
【非特許文献１】ヘール氏等「腎臓機能の代替」第５版第７０９ないし７２４頁中のサムトレーベン氏およびライソート氏の論文、クルワー社発行（２００４年）
【非特許文献２】Ｍ．マルダー「薄膜技術の基礎原理」第２版第７１ないし９１頁、クルワー社発行（１９９６年）
【発明の概要】
【発明が解決しようとする課題】
【００１５】
従って本発明の目的は、破壊を防止するような血漿交換療法、特に破壊を防止するような血液の血漿濾過を可能にする、中空繊維膜を提供することである。さらにその種の中空繊維膜は良好なリポタンパク質透過性のための大きな開孔と同時の高い選択性、ならびにより良好な血液融和性のための高い多孔性を備えるべきである。
【課題を解決するための手段】
【００１６】
前記の課題は本発明に従って、共有押出し成形された２つの層ＡおよびＢから形成された複合中空繊維膜によって解決され、その際層Ｂが０．１ないし１０μｍの網目幅のフリース状の構造を有し層Ａは細孔構造を有する。ここで“網目幅”という概念からフリースあるいは網状の構造においてそのフリースあるいは網を形成している構造の個々の分岐部の間の最も大きな距離が理解される。その際分岐部の枝の太さは０．１ないし０．５μｍとなる。
【００１７】
ここで例えば中空繊維内部を介して血液を誘導する血液処理に際して層Ｂが中空繊維膜のいわゆる血液接触側を形成し、層Ａは濾液側を形成することが好適である。
【００１８】
通常血液接触側は中空繊維膜の内側層であり、層Ａすなわち濾液側は膜の外側層である。しかしながら、それほど好適な実施形態ではないものの層Ｂを外側層（血液接触側）とし層Ａを内側層（濾液側）とすることも可能である。
【００１９】
本発明に係る膜、特にフリース状の内部層Ｂの存在のため、血液細胞の一断片に膜内外圧力差により従来の細孔膜の場合に比べて小さな負圧が作用し、従って特に血液の細胞成分を極めて安静に血液の血漿相から分離することができる。
【００２０】
層Ａは異なった多孔度を有していて上下に重なった少なくとも３つの帯域Ａ１，Ａ２，Ａ３からなることが好適であり、その際帯域Ａ１が層Ａの表面を形成するとともに０．７ないし２μｍの平均細孔大を有する。帯域Ａ１の厚みは通常９ないし１１μｍの範囲となり、特に約６０μｍの好適な壁厚の場合に１０μｍとなることが好適である。
【００２１】
続いて帯域Ａ１と帯域Ａ３の間に配置された帯域Ａ２が存在し、それが２００ｎｍ超の細孔大を有している。
【００２２】
この帯域Ａ２の厚みは、好適な総壁厚６０μｍの場合に通常約１０μｍとなる。すなわち一般的に帯域Ａ２の厚みは総壁厚の約６分の１となる。
【００２３】
第３の帯域Ａ３は層Ｂに対して直接的に隣接し、通常層Ｂのフリース状の構造と噛合い式に結合する。この帯域Ａ３は層Ｂの方向に向かって階調式の細孔大を有し、すなわち細孔大が層Ｂの方向に向かって漸増する。帯域Ａ３の厚みは６０μｍの総壁厚の場合に約３０μｍとなる。すなわち一般的に帯域Ａ３の厚みは総壁厚の約５０％を占める。
【００２４】
帯域Ａ１，Ａ２，Ａ３の層厚は総壁厚との相関において形成される。例えば総壁厚が１００％増加すると個々の帯域の層厚もそれぞれ約１００％増大し、各層厚間の比は一定に保持される。しかしながらさらに大きな総壁厚へ移行する場合はその製造に際して各層間の比が変化することが確認されており、特に帯域Ａ２の層厚にはより薄い壁厚の膜の場合と比べて比較的少なめに反映される。
【００２５】
本発明に係る共有押出し成形された２つの層ＡおよびＢからなる毛細管膜においては、前述したように層ＡおよびＢ内の異なった細孔大あるいは網目大が重要であり、その際層Ｂ内の網目の網目大は前述した層Ａの最も外側の帯域Ａ１の細孔大に比べて大きいばかりでなく、層Ａの全ての細孔に比べても大きくなる。
【００２６】
両方の層ＡおよびＢは本発明に従って異なった機能を有し：
外側の層Ａはその大きな質量密度によって、特に以下に詳細に記述する本発明に係る方法による膜の製造に際して、本発明に係る中空繊維膜に機械的な強度を付加する。加えてこの層は、膜全体中において最も小さな平均細孔大（２００ｎｍ超）を有する帯域を成すものであり、従って濾過に際して選択性を決定する層となる。従って層Ａの機能は本発明に係る膜に安定性と選択性を提供することにある。
【００２７】
好適には内側に配置される、すなわち血液あるいはその他の体液の側に向いている層Ｂは、その網状の構造内に層Ａの細孔幅よりも大幅に大きな網目幅を有する。特にこの層はその網状あるいはフリース状の構造ならびにそれによってもたらされる小さな質量密度のため殆ど機械的な強度を備えず、従って層Ａによって追加的に補強する必要がある。層Ｂは、血液処理工程に際して透過する液体中の細胞質の成分のみを阻止する目的を有する。
【００２８】
意外なことにこのことは、層Ｂのフリース状の構造のため細胞に対して極めて安静（非破壊的）な方式で達成されることが判明した。従ってこの層は濾過される液体と膜の間の融和の機能を実質的に有する。
【００２９】
さらに、層Ｂのフリース状の構造ならびにそれに伴った高い多孔性によって意外なほど改善されかつ処理工程全体にわたって一定である、例えばトリグリセリドあるいはリポタンパク質等の血液の高分子成分に対するふるいわけ係数がもたらされる。その際ふるいわけ係数が従来の血漿膜に比べて長い処理工程にわたって実質的に一定に保持される。従来の血漿膜においては内側表面の細孔が血液中に存在する血液脂質粒子によって閉塞し得ることが判明している。その結果、膜壁を介した総透過率が低下し実効透過率も低下することからふるいわけ係数の降下が観察される。それに対して本発明に係る膜の多孔性は、血液接触側における大きな血液脂質粒子の吸着に際しても所要の透過率を保持し得るために充分な液体透過性を提供し得る程高いものとなる。
【００３０】
膜に安定性および選択性に関しての最適な特性を与えるためには、層Ａ対層Ｂの層厚比が４：１ないし６：１となり、それによって層Ａが特にその補強性の安定化機能を極めて良好に達成することができる。
【００３１】
予想以上に大きな圧力あるいは圧力差にも耐久するためには、２８０ないし４００μｍの内径であれば計画される適用形態に対して好適であることが判明した。本発明に係る中空繊維膜の典型的な総壁厚は４０ないし８０μｍ、特に好適には６０μｍである。この種の本発明に係る膜は、０．３および０．６ｍ２の膜面積の血漿フィルタを製造するために通常１３００ないし２６００本の繊維からなる繊維束単位で使用される。
【００３２】
膜面積はさらに膜の物理パラメータを決定するものでもあり：多数の本発明に係る中空繊維膜からなる束（“中空繊維束”）を有する総膜面積０．３ｍ２の血漿フィルタは１００ｍｌ／分の血液流および３０ｍｌ／ｍまでの濾過液流に対する使用のために提供され、０．６ｍ２の膜面積を有する血漿フィルタは２００ｍｌ／分の血液流および３ｍｌ／分までの濾過液流に対する使用のために提供される。
【００３３】
各層は、ポリスルホン（ＰＳ）、ポリビニルピロリドン（ＰＶＰ）、ポリエーテルスルホン（ＰＥＳ）、ポリエーテルイミド（ＰＥＩ）、ポリアミド（ＰＡ）、ポリカーボネート（ＰＣ）、ポリスチロール（ＰＳ）、ポリメチルメタクリレート（ＰＭＭＡ）、ポリフッ化ビニリデン（ＰＶＤＦ）、ポリアクリロニトリル（ＰＡＮ）、ポリイミド（ＰＩ）、および／またはポリウレタン（ＰＵ）から選択される少なくとも２つのポリマーからなるポリマー混合物から形成される。
【００３４】
特に好適なものは、ポリスルホンとポリビニルピロリドンの組合せである。
【００３５】
異なった各層中の両方の成分の濃度は、膜構造の要求性能に従って互いに独立して設定することができる。外側の層のポリマー濃度を高くすれば未だ沈殿していない膜内に高い粘度とそれに伴って低い多孔度が生じ、内側の層Ｂのポリマー濃度を低くすれば高い多孔度のフリース状の膜構造が生じる。
【００３６】
本発明の課題はさらに、
（ａ）２つの紡糸材料溶液ＡおよびＢを生成して、その際に紡糸材料溶液Ａの粘度が紡糸材料溶液Ｂの粘度よりも高くなるようにし、
（ｂ）沈殿槽の温度を７０℃超に設定し、
（ｃ）中空繊維ノズルを介して両方の紡糸材料溶液ＡおよびＢを内部沈殿剤と接触させ、
（ｄ）中空繊維膜を沈殿させる、
ステップからなる本発明に係る中空繊維膜の製造方法によって解決される。
【００３７】
沈殿槽の温度の７０℃超、特に７５℃超への設定によって沈殿スリットの周囲のより高い湿度が可能になり、それによって膜の外面上、特に前述した本発明に係る最も外側の層内に小さな直径を有する細孔が形成される。
【００３８】
従って、個々の成分の濃度に応じて紡糸材料の粘度を設定することもできる。これは個別成分の分子量に依存する。
【００３９】
紡糸材料溶液Ａの粘度は必要とされる膜構造に従って７０００ないし１８０００ｍＰａ・ｓ、特に９０００ないし１４０００ｍＰａ・ｓとなる。その際紡糸材料溶液Ａは典型的に１５ないし２５％のポリスルホン（ＰＳＵ）と、４ないし８％のポリビニルピロリドン（ＰＶＰ）と、６７ないし８１％の溶媒（９８ないし１００％のＤＭＡＣと０ないし２％の水）を含む。好適には、１７．５ないし２２．５％のＰＳＵと、５ないし８％のＰＶＰと、残りの分として溶媒（８０ないし１００％のＤＭＡＣと０ないし２０％の水）とされる。特に好適には、１９ないし２１％のＰＳＵと、５．５ないし７％のＰＶＰと、残りの分として溶媒（９８ないし１００％のＤＭＡＣと０ないし２％の水）とされる。パーセント表記は別途に記載がない限り重量％に関するものとする。
【００４０】
粘度の測定は４０℃の温度に設定した回転粘度計（ハーケ社製のＶＴ５５０）を使用し以下のステップによって実施した：
粘度測定に際して被検物質は同心上に配置されたシリンダ、“回転体”と“測定容器”の間の環状隙間内に存在した。予め回転数を設定しその際有効圧力（剪断応力）を測定した。まず温度調節容器と回転体ＭＶ−ＤＩＮを基礎枠材にネジ固定した。続いてゼロ点を検査あるいは調節した。回転モータを停止し、回転トルク表示をそのために設けられたボタンを使用して０に調節した。実質的な測定のために、測定容器に被検溶液を気泡が発生しないようにして充填マークの位置まで充填し、ロックネジによって温度調節容器内に固定した。その後回転数レベルを事前設定した。プログラムを設定して測定時間の経過後に粘度を読み取った。
【００４１】
測定のために装置の回転レベルを３に選択した。測定は３０分継続した。粘度数値は装置に設定されているプログラムの指定に従って読み取った。手動モードでの測定のためにプログラムＳ１を選択した。
【００４２】
紡糸材料溶液Ｂの粘度は１０００ｍＰａ・ｓ未満となり、５ないし１５％のポリスルホンと、４ないし８％のポリビニルピロリドンと、７７ないし９１％の溶媒（１００％のＤＭＡＣ）と含むことが好適である。好適には、７ないし１３％のＰＳＵと、４ないし７％のＰＶＰと、残りの分として溶媒（１００％のＤＭＡＣ）とされる。特に好適には、８ないし１２％のＰＳＵと、５ないし７％のＰＶＰと、残りの分として溶媒（１００％のＤＭＡＣ）とされる。
【００４３】
完成した膜は洗浄および乾燥工程の後に約３％のＰＶＰ含有率を有する。このＰＶＰは結合していて最小限に溶出性となる。
【００４４】
この点に関連して前述したように両方の紡糸材料溶液ＡおよびＢが異なった粘度を有することが重要であり、それによって本発明に係る中空繊維膜の両方の共有押出しされた層ＡおよびＢ内においてそれぞれ異なった多孔度が得られる。
【００４５】
さらに紡糸材料溶液Ｂの粘度に関してその粘度が過度に低く、特に３００ｍＰａ・ｓ未満にならないように注意する必要があり、そうでないと滴下の予兆であるいわゆる“数珠繋がり”の現象が発生するためである。その際沈殿剤はもはや均等には流動せず、それによって内径が次々と変化し、その結果中空糸がまるで数珠のような形態になる。このことは特に紡糸材料溶液Ｂが３００未満、なかでも２００ｍＰａ・ｓ未満の粘度を有していて柔軟に沈殿する場合に発生する。この点に関して“柔軟に沈殿”という概念は、沈殿あるいは凝固浴槽の沈殿剤中に高い溶媒比率が存在し、それによって遅速なポリマー糸の凝固ならびに過度に大きな細孔がもたらされることを意味する。
【００４６】
本発明の枠内において膜寸法、すなわち壁厚と内径は比較的大きな範囲で変化させることができ、それによって膜を多様な使用目的に適応させることができる。血液透析、血液透析透過および血液透過、ならびに血漿交換療法に際しては壁厚が通常１０ないし７０μｍとなり、また限外濾過法においては壁厚を数百μｍ、例えば１０００μｍにすることができ、それらの寸法は当業者によって適宜上下に調節することができる。
【００４７】
本発明に係る方法によれば、例えばジメチルアセトアミド（ＤＭＡＣ）と水の混合物、例えば７０％のＤＭＡＣと３０％の水、好適には８０％のＤＭＡＣと２０％の水からなる沈殿剤による沈殿によって所要の本発明に係るフリース状かつ大細孔の層Ｂの構造が得られる。
【００４８】
また沈殿の速度も極めて好適であり、これは１秒当たり２００ないし４００ｍｍ、特に好適には１秒当たり２００ないし２５０ｍｍの紡糸速度と５ないし５０ｍｍの沈殿スリット高によって設定される。
【００４９】
層Ｂ内に所要の大きな細孔を形成するためには、紡糸材料が遅速に沈殿する必要があり、それによって生成される中空繊維膜が沈殿スリット内に極めて柔軟かつ機械的に不安定に滞留する。
【００５０】
本発明に従って設定される紡糸速度の範囲内において柔軟な沈殿剤は膜壁全体にわたって通流することはできず、外面上に既に細孔が形成されることなく膜が沈殿槽（あるいは凝固槽）内に進入する。外面上の細孔の形成は、前述したように沈殿槽の温度によって調節される沈殿スリットの周囲の可能な限り高い湿度によって開始される。押出しノズルから流出した後にポリマー糸は好適には封包材（管等）内で沈殿槽の表面の位置まで誘導される。封包材内においては湿度が調節可能である。
【００５１】
本発明に係る膜は依然として約１ｇ／ｍ２である多量の除去可能な自由ポリビニルピロリドンを含んでいる。これは洗浄槽内において例えば水等の溶媒によって除去される。
【００５２】
その際洗浄槽の温度は通常６０ないし８０℃の範囲に維持される。膜は可能な限りポリビニルピロリドンを除去する必要があり、そうでないと溶出性のＰＶＰが血液循環内に到達し得るためである。このことは、本発明に従って得られる膜の乾燥温度を８０ないし１１０℃、特に９０ないし１００℃にすることによって好適に回避することもできる。
【００５３】
本発明の別の対象は、ナノ濾過および限外濾過の分野における分離処理、特に血液透析、血液透析透過および血液透過に対しての本発明に係る中空繊維膜の適用である。
【００５４】
本発明に係る二成分式の膜は、乾燥状態における強度および高い耐破壊伸張性等の良好な機械的特性を有する。この膜はフィルタモジュールとして乾燥状態で保管し乾燥状態で輸送することができる。血液処理の適用分野に対して、本発明に係る中空繊維を使用して形成されたフィルタモジュールが容易に血液を浸漬させ得るという事実が極めて重要である。
【００５５】
次に、本発明の実施例につき添付図面を参照しながら以下詳細に説明するが、本発明は以下の実施例によって限定されるものではない。
【図面の簡単な説明】
【００５６】
【図１】１０００倍に拡大した層Ｂの走査型電子顕微鏡画像である。
【図２】５０００倍に拡大した層Ｂの走査型電子顕微鏡画像である。
【図３】本発明に係る中空繊維膜の層Ａの走査型電子顕微鏡画像である。
【図４】本発明に係る中空繊維膜の横断面の走査型電子顕微鏡画像である。
【図５】本発明に係る中空繊維膜の縦断面の走査型電子顕微鏡画像である。
【発明を実施するための形態】
【００５７】
本発明に係る中空繊維膜を生成し、その際紡糸材料溶液Ａは２０％のポリスルホン（ソルベイ・ユーデル社製のＰ３５００ＬＣＤ）と６％のポリビニルピロリドン（ＩＳＰ、ＰＶＰ−Ｋ９０）と１％の水と残りの成分としてのジメチルアセトアミドからなり、内側層Ｂのための紡糸材料溶液Ｂは１０重量％のポリスルホンと５．５％のポリビニルピロリドンと残りの成分としてのジメチルアセトアミドからなるものとした。
【００５８】
沈殿剤は８０％のジメチルアセトアミドと２０％の水からなるものとした。
【００５９】
紡糸ノズルとしては独国特許第１０２１１０５１号明細書に記載の紡糸ブロック内に取り付けられた紡糸ノズルを使用した。
【００６０】
紡糸ブロックの温度は６０℃に調節した。沈殿スリット高は３０ｍｍ、紡糸速度は１秒当たり２５０ｍｍとした。
【００６１】
沈殿槽の温度は８０℃とした。
【００６２】
沈殿および乾燥の後に得られた本発明に係る中空繊維膜ＲＥＭ写真によって検査した。
【００６３】
ＲＥＭ写真は市販の走査型電子顕微鏡によって作成した。
【００６４】
図１および図２には層Ｂ、すなわち本発明に係る中空繊維膜の内面を１０００倍（図１）および５０００倍（図２）に拡大したＲＥＭ写真が示されている。
【００６５】
両方の写真には、多数の網状の筋（ウェブ）から形成されたフリース状の層Ｂの構造が示されている。このフリース状の構造は、例えば層Ａ内に存在する従来の一般的な細孔構造ではない。
【００６６】
図３には、沈殿の際の沈殿スリット内の高い湿度の結果として約１μｍの平均細孔大を有した本発明に係る中空繊維膜の外面（層Ａ）を５０００倍に拡大したＲＥＭ写真が示されている。全体として低いマトリクス材料含有率を伴った極めて高い細孔密度が確認可能である。
【００６７】
図４には、いわゆる“極低温破断”によって露出された本発明に係る中空繊維膜の断面を１６００倍に拡大したＲＥＭ写真が示されている。“極低温破断”の概念は、本発明に係る中空繊維膜を液体窒素に浸漬してその後手で横断方向に破断することである。
【００６８】
本発明に係る膜の二層式の構造は図４によって確認され、その際に層Ａの帯域構造によって両方の層ＡとＢの間に明確な境界線は示されず、両層が本発明に従って得られた階調によって層Ａの個々の帯域内に相互に少しずつ侵入している。
【００６９】
さらに、限外濾過、ふるいわけ係数、および透過性の測定を実施した。
【００７０】
図５には、本発明に係る中空繊維膜の縦断面を２００倍に拡大したＲＥＭ写真が示されている。
【００７１】
縦断面は、傾斜した切断装置、例えばいわゆるミクロトーム刃を使用して本発明に係る中空繊維を縦方向に切断することによって得られる。
【００７２】
図においてはミクロトーム刃の切断軌跡から不規則な構造が中空繊維膜壁上に形成されている。
【００７３】
図５により、本発明に係る中空繊維膜の内面のフリース状の網構造が明確に確認される。
【００７４】
限外濾過
本発明に係る中空繊維膜の水性の限外濾過速度は次の式：
ＵＦ＝（Ｖ濾過液×３６００）／ｔ×（（ｐｅｉｎ＋ｐａｕｓ）／２）×０．７５）
に従い従来の技術において知られている透析チューブシステムを使用して判定され、ここでＵＦは（ｍｌ／ｈ×ｍｍ  Ｈｇ）で示した限外濾過速度、Ｖ濾過液はｍｌ（本実施例においては：１０００ｍｌ）で示した濾過液容量、ｔは（１０００ｍｌを濾過するための）時間（秒）、ｐｅｉｎは装置上の血液側の流入圧力（ｍｂａｒ）、ｐａｕｓは血液側の流出圧力（ｍｂａｒ）を示す。
【００７５】
血液排出（血液側の流出部）は測定の間閉鎖され、従って濾過のみが実施された。
【００７６】
本発明に係る膜（面積０．６ｍ２）に対して、４５００ないし５０００ｍｌ／ｈ×ｍｍ  Ｈｇ×ｍ２の範囲の限外濾過値（ＵＦ値）が測定された。
【００７７】
ふるいわけ係数
０．６ｍ２の面積を有するモジュールに対して、２００ないし３００ｍｇ／ｄｌのトリグリセリド含有率を有する高脂血性の全血を１０００ｍｌ使用する。この血液を１時間２００ｍｌ／分の流速で繊維の管腔を介して循環させる。その間同時に６０ｍｌ／分の濾過液流が繊維壁を介して外側に濾過して排出される。この条件下においてＬＤＬ（低密度リポタンパク）に対するふるいわけ係数は少なくとも９０％、特に９５ないし１００％、殆どの場合は９９％超となる。ＬＤＬに対するふるいわけ係数は、一般的な血漿濾過の血液処理時間に少なくとも相当する時間間隔にわたって一定となる。
【００７８】
自由なポリビニルピロリドンの含有率
最終製品からの抽出後の本発明に係る膜のポリビニルピロリドン残留量は１ｍｇ未満であった。この数値は、特にそれによって本発明に係る中空繊維膜を極めて長時間にわたって実施される透析処置に使用することができるため極めて好適である。特に本発明に係る膜は膜血漿交換治療に使用することができ、それは後述する方法に従って判定して０．６ｍ２の膜面積のフィルタ当たりで５ｍｇまでのポリビニルピロリドンの放出の限界値が好適なためである。本発明に係る膜はその限界値を大幅に下回る。
【００７９】
ポリビニルピロリドン以外の残留物は、フィルタからの抽出物内に確認できなかった。
【００８０】
ポリビニルピロリドンの抽出は下記の工程に従って実施した：
抽出に際して同じロットからの２つの血漿フィルタを使用した。
【００８１】
サンプル１はサンプル２と同様に繊維束（膜総面積０．６ｍ２）から形成された。各血漿フィルタにおいて１０００ｍｌの水で３７℃の温度で９０分間還流しながら抽出を行った。
【００８２】
血漿フィルタの血液側の流入部の流量は２００ｍｌであった。そのうち６０ｍｌ／分が濾過され、１４０ｍｌ／分は血液側の流出部上で再びフィルタから流出した。
【００８３】
血液側の流出部の水ならびに濾過液のいずれもが溶媒予備タンクに還流された。
【００８４】
使用された１０００ｍｌの水の容量は、ｍｇ／ｌで示した測定値ならびにｍｇ／フィルタの数値の双方に対応する。
【００８５】
結果は表１に示されている。
【００８６】
【表１】
2010525932.tif 000003
【００８７】
ポリビニルピロリドンの濃度は定量赤外線分光分析法によって判定し、０．８６ないし０．９ｍｇ／フィルタの数値を示した。評価のために１６３０−１７３５ｃｍ−１の波長領域のＣＯ振動帯を使用した。
【００８８】
表１に示されているように溶出性のＰＶＰに対する数値は両方にサンプルにおおいて１ｍｇ／フィルタ未満となり、それによって本発明に係る中空繊維膜は溶出性のＰＶＰに関する厳格な規制に適合する。
【００８９】
一般的に許容可能な溶出性ＰＶＰの量は５ｍｇ未満であるが、好適には３ｍｇ／フィルタ未満、さらに好適には２ｍｇ／フィルタ未満、特に好適には１ｍｇ／フィルタ未満である。
【００９０】
完成した中空繊維膜の総ＰＶＰ含有率は約３％（重量％）である。その際判定は例えば赤外線分光分析法あるいは窒素および硫黄検出を用いた熱分解ガスクロマトグラフィによって実施した。
【図１】
2010525932.tif 000004
【図２】
2010525932.tif 000005
【図３】
2010525932.tif 000006
【図４】
2010525932.tif 000007
【図５】
2010525932.tif 000008
【国際調査報告】
2010525932.tif 000009
2010525932.tif 000010
2010525932.tif 000011
2010525932.tif 000012